(57)【特許請求の範囲】
【請求項１】
第１布帛と第２布帛との間に対面する関係でウレタン接着剤により接着又は超音波積層されたナイロン６，６ナノウェブを含む防塵衣服であって、第１布帛と第２布帛が同じ材料から形成されており、かつナイロントリコット布及びナイロンタフタ布からなる群から選択され、前記ナノウェブが１〜２０ｇｓｍの坪量を有し、かつ平均繊維径８００ｎｍ以下のナノ繊維を含み、前記衣服の通気性が少なくとも１．０ｃｍ3・秒-1・ｃｍ-2であり、０．５ミクロンの粒子濾過効率が１回洗浄後に少なくとも９０％であり、かつ２６回洗浄後に少なくとも７９.６％である衣服。
【請求項２】
ナノ繊維の平均繊維径が５０ｎｍ〜５００ｎｍである請求項１記載の衣服。
【請求項３】
前記ナノウェブが、電界紡糸法又はエレクトロブローイング法によりつくられたものである請求項１記載の衣服。
【発明の詳細な説明】
【技術分野】
【０００１】
本発明は、一般に、防塵衣料（ｃｏｎｔａｍｉｎａｔｉｏｎ  ｃｏｎｔｒｏｌ  ａｐｐａｒｅｌ）分野、より具体的には、バリア特性および快適性が改善された、再使用可能な防塵衣服（ｃｏｎｔａｍｉｎａｔｉｏｎ  ｃｏｎｔｒｏｌ  ｇａｒｍｅｎｔ）に関する。
【背景技術】
【０００２】
クリーンルームは、粒子および他の潜在的な汚染物質を実質的に含まない管理された環境下で様々な工程を実施することを必要とする繊細な製品および部品の製造、組立て、および包装に幅広く用いられている。そのようなクリーンルームは、典型的には、繊細な製品および部品を、汚れ、カビ、ウイルス、有毒ガス、および他の有害な可能性のある粒子による汚染から保護するために湿度、温度、および粒子状物質が厳密に管理された、限られた環境である。
【０００３】
使い捨てのスモック、つなぎ、手袋、靴カバー、ヘアーキャップ等の防塵衣服は、多くの作業を遂行するために必要な衣料である。防護服を必要とする作業の中には、異物の導入を最小限に抑えなければならないクリーンルーム環境で行われるものもある。例えば、注意を要する特定の医療分野で感染性物質を取り扱う技術者および超高純度物質を取り扱う技術者はクリーンルーム環境内では必ず防塵衣服を着用している。これらの衣服は、着用者を危険性の高い物質から保護するとともに着用者個人に起因する望ましくない物質によるワーク（ｗｏｒｋ  ｐｒｏｄｕｃｔ）の汚染を防止するという二重の機能を果たす。
【０００４】
クリーンルーム環境で使用するための使い捨ての防塵衣服は、典型的には、スパンボンド／メルトブローン／スパンボンド（ＳＭＳ）材料等のシート等の使い捨て可能な不織材料から作製されている。この種の材料のシートをパターンに裁断したものを縫い合わせることによって所望の防塵衣料が形成される。
【０００５】
再使用可能な防塵衣服は、典型的には、連続フィラメント繊維を緊密に織成することにより作製されている。場合によっては、これらの織物のバリア特性を改善するためにカレンダー加工が施される。洗浄の際に発生する粒子がより少ない傾向にある連続フィラメント繊維が使用される。
【０００６】
不織布積層体は多種多様な用途に有用である。特に、不織布積層体は、ワイパー、タオル、産業用衣料、医療用衣料、医療用ドレープ、滅菌ラップ等に有用である。アイソタクチックポリプロピレンから作製されたスパンＳＭＳ布帛積層体等の布帛積層体は、手術室用のドレープ、手術着、タオル、滅菌ラップ、靴カバー、足カバー等に幅広く使用されるようになった。この種の布帛積層体は、Ｋｉｍｂｅｒｌｙ−Ｃｌａｒｋに付与された米国特許第４，０４１，２０３号明細書に示されているように周知である。この種のＳＭＳ布帛積層体は、外側に耐久性のあるスパンボンド層を有し、内側には、多孔性であるが流体や細菌が複合布帛積層体に浸透するのを防ぐメルトブローイングされたバリア層を有する。この層は、布帛の不連続な領域をスポットボンディングすることによって加熱結合されている。
【０００７】
広義の粒子は、境界が明確に画定される、すなわち明確に画定される輪郭を有する、固体または液体の任意の微小物体であってもよい。このような粒子は、粉塵、人間の皮膚もしくは毛髪、または他の破片でもあり得る。相対的な大きさで言えば、人間は常時０．３マイクロメートル以上の大きさの粒子を１分間に１００，０００〜５０００，０００個放出していることになる。環境によっては、この種の粒子は微生物または微生物粒子（すなわち、水および栄養が存在する適切な周囲温度で増殖することができる単細胞生物）である場合もある。このような微生物粒子には、細菌、カビ、酵母菌等が含まれるであろう。粒子は、外部の大気、空調システム、およびクリーンルーム内における工程または部屋の使用者からの遊離物に起因するものであろう。クリーンルームに入るあらゆる物品および人間はこのような汚染物質を室内に持ち込む可能性がある。
【０００８】
ＩＳＯ標準によるクリーンルームのクラス分けは、存在してもよい特定の大きさの粒子の上限数に基づいている。例えば、マイクロチップ製造におけるクリーンルームの場合は、通常、ＩＳＯクラス３の環境であることが保証されている。ＩＳＯクラス３の環境は、１マイクロメートル以上の粒子を１立方メートル当たり最大８個、０．５マイクロメートル以上の粒子を１立方メートル当たり最大３５個、０．３マイクロメートル以上の粒子を１立方メートル当たり最大１０２個、０．２マイクロメートル以上の粒子を１立方メートル当たり最大２３７個、０．１マイクロメートル以上の粒子を１立方メートル当たり最大１０００個しか含み得ない。ＩＳＯクラス４および５の環境は、クリーンルームに存在する粒子が一定量増加していてもよく、これは、ＩＳＯクラス３の環境に必要とされる製造環境よりも重要性の低い製造環境に適しているであろう。
【発明の概要】
【発明が解決しようとする課題】
【０００９】
アイソタクチックポリプロピレンから作製された従来のＳＭＳ布帛積層体は、より要求の厳しいクリーンルーム、特に、滅菌クリーンルームおよび塗装室における衣服および保護カバーとしては幅広く使用されるまでに至っておらず、その理由は、この種の使用に関する要件がより厳しく、この種のＳＭＳ布帛積層体は洗濯すると粒子（布帛自体に起因する粒子または着用者に起因する粒子が通過して移動したもののいずれも）を大気中に放出する傾向があるためである。本発明は、従来の積層体のこの点に関する欠点を解消する布帛について記載するものである。
【課題を解決するための手段】
【００１０】
本発明は、第１および第２布帛間に対面する関係で並べられたナノウェブを含む再使用可能な防塵衣服であって、上記衣服の通気性が少なくとも１ｃｍ3・秒-1・ｃｍ-2であり、０．５ミクロンの粒子濾過効率が、１回洗浄後に少なくとも９０％、２５回洗浄後に少なくとも５０％である、防塵衣服を対象とする。
【発明を実施するための形態】
【００１１】
「ＥＳＤ布帛」という用語は、静電気を拡散させる構造に織成または編成された導電性繊維を有する静電気拡散布帛を意味する。このような布帛は、通常、電子機器用クリーンルームで使用されている。
【００１２】
本明細書で使用される「ナノ繊維」という用語は、約１０００ｎｍ未満、さらには約８００ｎｍ未満、さらには約５０ｎｍ〜５００ｎｍの間、そしてさらには約１００〜４００ｎｍの間の数平均直径または断面を有する繊維を指す。本明細書で使用される直径という用語は、非円形形状の最大断面を含む。
【００１３】
「不織布」という用語は、ランダムに分布した多数の繊維を含むウェブを意味する。通常、繊維は互いに結合させてもよく、あるいは結合させなくてもよい。繊維は、ステープル繊維または連続繊維であり得る。繊維は、単一の材料または多数の材料（異なる繊維の組合せとして、あるいはそれぞれが異なる材料で構成された類似の繊維の組合せとして）を含むことができる。「ナノウェブ」とは、ナノ繊維を含む不織ウェブである。
【００１４】
「カレンダー加工」は、２つのロール間のニップ内にウェブを通過させる方法である。ロールは互いに接触していてもよいし、ロール表面の間に固定または可変の間隙が存在してもよい。「無地（ｕｎｐａｔｔｅｒｎｅｄ）」ロールは、これらを製造するために使用される方法の能力内で滑らかな表面を有するロールである。ポイントボンディングロールとは違って、ウェブがニップを通過する際にウェブ上に意図的にパターンを生じるようなポイントまたはパターンは存在しない。
【００１５】
紡糸されたままの状態のナノウェブは、主としてまたは排他的にナノ繊維を含み、これは、有利には、電界紡糸（標準的な電界紡糸やエレクトロブローイング等）によって製造されるか、あるいは、特定の状況下においては、メルトブローイングまたは他のこの種の好適な方法によって製造される。標準的な電界紡糸は、米国特許第４，１２７，７０６号明細書（その全体を参照により本明細書に援用する）において説明される技術であり、ナノ繊維および不織マットを作るために、溶液中のポリマーに高電圧が印加される。しかしながら、電界紡糸法は総処理量が低すぎるため、より坪量の高いウェブの形成を商業的に実現することはできない。
【００１６】
本発明は、２枚の布帛間にナノウェブが並べられた積層体を含む再使用可能な防塵またはクリーンルーム用衣服を対象とする。この衣服の通気性は少なくとも１．０ｃｍ3・秒-1・ｃｍ-2であり、０．５ミクロンの粒子濾過効率は、洗剤を加えた水中における１回の洗浄サイクル後に少なくとも９０％、２５回洗浄後に少なくとも５０％である。布帛とは、繊維を織成、編成、またはフェルト化することにより作製される布地である。布帛として、例えば、トリコット、タフタ、またはリップストップを使用してもよい。トリコットとは、平織の（ｐｌａｉｎ）経編み布帛であり、一列に並んだ繊維または繊維混合物、例えば、綿、羊毛、絹、レーヨン（ｓｉｌｋ  ｒａｙｏｎ）、またはナイロン（ポリアミド）から作製することができるトリコット布帛である。タフタは、天然または合成繊維から作製することができる平織布帛であり、リップストップは、小さな裂け目が広がるのを防ぐために約１／４インチ毎に糸が二重に織り込まれた布帛である。本発明に使用することができる他の布帛は当業者にとって明らかであろう。
【００１７】
本発明のナノウェブは、直径が約１ミクロン未満の繊維を作製するのに好適な任意の手段で作製してもよい。例えば、ナノ繊維としては、溶融ポリマーから作製される繊維を挙げることができる。溶融ポリマーからナノ繊維を製造する方法は、例えば、Ｕｎｉｖｅｒｓｉｔｙ  ｏｆ  Ａｋｒｏｎに付与された米国特許第６，５２０，４２５号明細書、米国特許第６，６９５，９９２号明細書、および米国特許第６，３８２，５２６号明細書、Ｔｏｒｏｂｉｎらに付与された米国特許第６，１８３，６７０号明細書、米国特許第６，３１５，８０６号明細書、および米国特許第４，５３６，３６１号明細書、ならびに米国特許出願公開第２００６／００８４３４０号明細書に記載されている。ナノ繊維は、エレクトロブローイング法により製造することもできる。
【００１８】
「エレクトロブローイング」法は、国際公開第０３／０８０９０５号パンフレット（その全体を参照により本明細書に援用する）に開示されている。ポリマーおよび溶媒を含む高分子溶液の流れは貯蔵タンクから紡糸口金内の一連の紡糸ノズルに供給され、紡糸ノズルには高電圧が印加されて、紡糸ノズルから高分子溶液が排出される。その間、任意で加熱された圧縮空気が、紡糸ノズルの側面または周囲に配設された空気ノズルから放出される。空気は、新たに放出される高分子溶液を包囲し送り出して繊維ウェブの形成を促進する噴出ガス流としてほぼ下方に向けられ、繊維ウェブは真空チャンバの上側の接地した多孔質捕集ベルト上に捕集される。エレクトロブローイング法によって、比較的短い時間の間に、約１ｇｓｍを超える、さらには約４０ｇｓｍまたはそれ以上もの坪量で商業的なサイズおよび量のナノウェブを形成することが可能になる。
【００１９】
基材またはスクリムをコレクタ上に配置し、基材上に紡糸されたナノ繊維のウェブを捕集および結合させることにより、結合した繊維ウェブを高機能フィルターやワイパー等に使用できるようにしてもよい。基材の例として挙げることができるのは、メルトブローン不織布、ニードルパンチまたはスパンレース不織布等の様々な不織布、織布、編布、紙等であり、基材上にナノ繊維層を追加できる限り制限なく使用することができる。不織布は、スパンボンド繊維、乾式または湿式繊維、セルロース繊維、メルトブローン繊維、ガラス繊維、またはこれらの混合物を含んでいてもよい。
【００２０】
本発明のナノウェブの形成に使用してもよいポリマー材料は、特に限定されるものではなく、ポリアセタール、ポリアミド、ポリエステル、ポリオレフィン、セルロースエーテルおよびエステル、ポリアルキレンスルフィド、ポリアリーレンオキシド、ポリスルホン、変性ポリスルホンポリマー、およびこれらの混合物等の付加重合体および縮合重合体材料の両方が挙げられる。これらの一般的な分類に含まれる好ましい材料としては、ポリ（塩化ビニル）、ポリメタクリル酸メチル（および他のアクリル樹脂）、ポリスチレン、およびその共重合体（ＡＢＡ型ブロック共重合体を含む）、ポリ（フッ化ビニリデン）、ポリ（塩化ビニリデン）、種々の加水分解度（８７％〜９９．５％）の架橋および非架橋形態にあるポリビニルアルコールが挙げられる。好ましい付加重合体は、ガラス状になる傾向にある（Ｔgが室温を超える）。これは、ポリ塩化ビニルおよびポリメタクリル酸メチル、ポリスチレンポリマー組成物もしくはアロイ、または結晶化度の低いポリフッ化ビニリデンおよびポリビニルアルコール材料に当てはまる。ポリアミド縮合重合体の好ましい分類の１つは、ナイロン−６、ナイロン−６，６、ナイロン６，６−６，１０等のナイロン材料である。本発明のポリマーナノウェブがメルトブローイングにより形成される場合、メルトブローイングによりナノ繊維にすることができる任意の熱可塑性ポリマーを使用してもよく、ポリエチレン、ポリプロピレン、ポリブチレン等のポリオレフィン、ポリ（エチレンテレフタレート）等のポリエステル、上に列挙したナイロンポリマー等のポリアミドが挙げられる。
【００２１】
有利には、繊維ポリマーのＴgを低下させることを目的として、当該技術分野において周知の可塑剤を上述した様々なポリマーに添加してもよい。好適な可塑剤は、電界紡糸またはエレクトロブローイングされるポリマーだけでなく、ナノウェブを導入することとなる具体的な最終用途にも依存するであろう。例えば、ナイロンポリマーの可塑化には、水を用いてもよいし、電界紡糸またはエレクトロブローイング工程から残留した溶媒さえも用いてもよい。ポリマーのＴgを低下させるのに有用な可能性がある当該技術分野において周知の他の可塑剤としては、これらに限定されるものではないが、脂肪族グリコール、芳香族スルホンアミド（ｓｕｌｐｈａｎｏｍｉｄｅｓ）、フタル酸エステル（これらに限定されるものではないが、フタル酸ジブチル、フタル酸ジヘキシル、フタル酸ジシクロヘキシル、フタル酸ジオクチル、フタル酸ジイソデシル、フタル酸ジウンデシル、フタル酸ジドデカニル、およびフタル酸ジフェニルからなる群から選択されるもの等）等が挙げられる。本発明に使用することができる他のポリマー／可塑剤の組合せが、参照によって本明細書に援用される、Ｔｈｅ  Ｈａｎｄｂｏｏｋ  ｏｆ  Ｐｌａｓｔｉｃｉｚｅｒｓ、Ｇｅｏｒｇｅ  Ｗｙｐｙｃｈ編、２００４年、Ｃｈｅｍｔｅｃ  Ｐｕｂｌｉｓｈｉｎｇに開示されている。
【００２２】
本発明の紡糸したままの状態ナノウェブは、２００６年９月２０日に出願された同時係属中の米国特許出願第１１／５２３，８２７号明細書（その全体を参照により本明細書に援用する）に開示されているように、本発明の布帛に所望の物理特性を付与するためにカレンダー加工してもよい。
【００２３】
エレクトロブローイング法により堆積されるナノ繊維の平均繊維径は、約１０００ｎｍ未満、さらには約８００ｎｍ未満、さらには約５０ｎｍ〜約５００ｎｍ、さらには約１００ｎｍ〜約４００ｎｍである。各ナノ繊維層の坪量は、少なくとも約１ｇ／ｍ2、さらには約１ｇ／ｍ2〜約４０ｇ／ｍ2、さらには約５ｇ／ｍ2〜約２０ｇ／ｍ2であり、厚みは約２０μｍ〜約５００μｍ、さらには約２０μｍ〜約３００μｍである。
【００２４】
不織材料および布帛は、ナノウェブの紡糸中または紡糸後に様々な結合技法を用いることによって互いに結合させることができる。加熱結合、接着剤結合、超音波接着、ポイントボンディング、真空積層、機械的結合、溶剤接着、化学的結合等の当業者に周知の多くの結合技法がここに開示した本発明の布帛を結合するのに好適である。
【００２５】
加熱結合には、２つの面を所望の程度に接着させるのに必要な物理的変化を起こすために、この面に熱および圧力を印加することが含まれる。このような熱および圧力は、通常、１対のロール間のニップを用いて適用される。加熱結合には接着剤結合が含まれていてもよく、この場合、面の一方または両方の結合させたい部位に接着剤が適用される。一般に、接着剤が存在することにより、結合を十分に形成するための加熱および加圧条件をより温和にすることが可能になる。さらに、結合される材料は、感圧性または感熱性接着剤でコーティングされていてもよいし、または別の形でこれらと接触していてもよく、その場合、結合は、適切なエネルギー（熱または圧力）を適用することにより達成される。
【００２６】
超音波接着には、典型的には、例えば、米国特許第４，３７４，８８８号明細書や米国特許第５，５９１，２７８号明細書等（この開示内容全体を参照により本明細書に援用する）に例示するように、音波ホーンおよびアンビルロールの間に材料を通過させることにより実施される工程が伴う。超音波接着の例示的方法においては、互いに結合させたい様々な層を同時に超音波装置の結合ニップ（ｂｏｎｄｉｎｇ  ｎｉｐ）に供給してもよい。この装置は様々なものが市販されている。一般に、この装置は、層内の結合部位の熱可塑性成分を溶融させてこれらを接合する高周波振動エネルギーを生成させるものである。したがって、誘起エネルギーの量、一つに重ねられた構成要素がニップ間を通過する速度、ニップ間隙に加えて、結合部位の数に応じて、様々な層間の接着の程度が決まる。非常に高い周波数を得ることが可能であり、１８，０００ｃｐｓ（サイクル毎秒）を超えると通常超音波と称されるが、様々な層間に所望される接着および選択される材料に応じて、５，０００ｃｐｓという低い周波数またはそれよりも低い周波数さえ、許容される結合を生成し得る。通気性構造を維持するためには、超音波接着は不連続でなければならない。
【００２７】
ポイントボンディングには、典型的には、１種またはそれ以上の材料を複数の不連続点で一つに結合することが含まれる。例えば、加熱ポイントボンディングには、通常、結合させたい１またはそれ以上の層を、例えば、パターンが彫刻されたロールおよび平滑なカレンダーロールを含む加熱されたロール間を通過させることが含まれる。彫刻ロールには、布帛全体がその表面全体にわたって結合することがないようなパターンが施されており、カレンダーロールは通常平滑である。そのため、機能性だけでなく審美性も目的とした様々な彫刻ロール用パターンが開発された。
【００２８】
接着積層とは、通常、２枚のウェブ間の結合を達成するためにウェブに適用される１種またはそれ以上の接着剤を使用する任意の方法を指す。接着剤は、ロールを用いた塗布、噴霧、または繊維を介した適用等によってウェブに適用してもよい。好適な接着剤の例は、米国特許第６，４９１，７７６号に提供されており、この開示内容全体を参照により本明細書に援用する。好ましくは、接着積層を用いる場合は、グラビアコーティング等による不連続なパターンを用いる。接着剤の連続層を用いると、積層体が通気性を完全に失ってしまう場合がある。防塵積層体（ｃｏｎｔａｍｉｎａｔｉｏｎ  ｃｏｎｔｒｏｌ  ｌａｍｉｎａｔｅ）には、残留揮発性有機化合物（ＶＯＣ）が少ないであろうホットメルト接着剤を使用することも好ましい。溶剤系工程に起因する接着剤中に残留したＶＯＣは、電子機器用クリーンルームで問題となる場合がある。
【実施例】
【００２９】
試験方法
ＡＳＴＭ  Ｄ−３７７６（参照により本明細書に援用する）により坪量（ＢＷ）を測定し、ｇ／ｍ2（ｇｓｍ）で報告する。
【００３０】
繊維径は以下のように測定した。走査型電子顕微鏡（ＳＥＭ）の５０００倍の画像を各細繊維層試料について１０回ずつ撮影した。この写真からはっきりと識別できる１１本の細繊維について直径を測定して記録した。欠陥（すなわち、細繊維の塊、ポリマー滴、細繊維の交差）は含めないものとした。各試料の繊維径の平均値（算術平均）を求めた。
【００３１】
防塵衣服の性能は、通常、環境科学技術学会（Ｉｎｓｔｉｔｕｔｅ  ｏｆ  Ｅｎｖｉｒｏｎｍｅｎｔａｌ  Ｓｃｉｅｎｃｅｓ  ａｎｄ  Ｔｅｃｈｎｏｌｏｇｙ）（ＩＥＳＴ）により発行された推奨手法であるＩＥＳＴ−ＲＰ−ＣＣ００３．３「クリーンルームおよび他の管理された環境のための衣服システムに関する検討事項（Ｇａｒｍｅｎｔ  Ｓｙｓｔｅｍ  Ｃｏｎｓｉｄｅｒａｔｉｏｎｓ  ｆｏｒ  Ｃｌｅａｎｒｏｏｍｓ  ａｎｄ  Ｏｔｈｅｒ  Ｃｏｎｔｒｏｌｌｅｄ  Ｅｎｖｉｒｏｎｍｅｎｔｓ）」（その全体を参照により本明細書に援用する）に従い試験する。本明細書に示すＩＥＳＴ標準に従う実施例は、ＲＴＩ  Ｉｎｔｅｒｎａｔｉｏｎａｌ（Ｒｅｓｅａｒｃｈ  Ｔｒｉａｎｇｌｅ  Ｐａｒｋ，ＮＣ）にて試験を行った。
【００３２】
ＩＥＳＴ−ＲＰ−ＣＣ００３．３附属書Ｂ１．１（参照により本明細書に援用する）に従い０．５ミクロンの粒子濾過効率（ＰＦＥ）を測定し、除去された粒子の％を報告した。この試験においては、布帛の一部分をホルダーで挟持し、粒子負荷された空気を制御しながら布帛前後の圧力損失を一定にして通過させる。自動粒子計数器を用いて布帛の両側の空気を試験することによって、布帛が着用者から生じた粒子を通過させる能力を測定する。
【００３３】
ＩＥＳＴ−ＲＰ−ＣＣ００３．３附属書Ｂ２．３（参照により本明細書に援用する）に従い脱落繊維（ｆｉｂｅｒ  ｓｈｅｄ）を測定し、試料０．１ｍ2当たりの粒子数で報告した。
【００３４】
この方法においては、布帛の一部分を金網上に載置し、一定の圧力で吸引する。次いで、この空気を濾過することにより計数用の粒子を捕集する。
【００３５】
ＡＳＴＭ  Ｄ−７３７（参照により本明細書に援用する）に従い通気性（ＡＰ）を１２５Ｐａで測定し、ｃｍ3／秒／ｃｍ2で報告した。
【００３６】
実施例１
７０デニール、６０ｇｓｍのＤＷＲナイロンタフタ布（Ｒｏｓｅ  Ｃｉｔｙ  Ｔｅｘｔｉｌｅｓ（Ｐｏｒｔｌａｎｄ，Ｏｒｅｇｏｎ）より入手可能）および坪量が１０ｇｓｍ（グラム毎平方メートル）、平均繊維径が４２１ｎｍであり、１２５Ｐａにおける通気性が１１０Ｌ／ｍ2／秒であるナイロン６，６から作製されたナノウェブ（ＤｕＰｏｎｔ（Ｗｉｌｍｉｎｇｔｏｎ，Ｄｅ）より入手可能）から２層布帛構造体を作製した。反応性ウレタンホットメルト接着剤を用いてナイロン織布をナノウェブに積層した。被覆率が４５％の点状パターンを有するグラビアロールのアプリケーターを用いて、アプリケーターの圧力を２７６ｋＰａ（ゲージ）、ラインスピードを２．８ｍｐｍとして、１３５℃で接着剤を適用した。次いで、この２層構造体を、７０デニール、６０ｇｓｍのＤＷＲナイロンタフタのさらなる層に同じ工程で積層することにより、タフタ／ナノウェブ／タフタの３層構造にした。次いで、積層体を裁断して試験用に正方形に縫合した。
【００３７】
シームの種類をＳｅａｍ  ｔｙｐｅ  ＥＦｂ−１（ＡＳＴＭ  Ｄ６１９３−９７に準拠）とし、連続フィラメント糸を用いて３８ｃｍの正方形の見本小片に縫合した。この試料を工業用の防塵衣服洗濯施設（ｃｏｎｔａｍｉｎａｔｉｏｎ  ｃｏｎｔｒｏｌ  ｌａｕｎｄｒｙ）（Ｐｒｕｄｅｎｔｉａｌ（Ｒｉｃｈｍｏｎｄ，ＶＡ））で洗濯（洗浄／乾燥）した。次いで、これらの粒子濾過効率、脱落粒子、および通気性を評価した。
【００３８】
実施例２
積層体の最後の層を６６ｇｓｍのナイロントリコット（Ｒｏｓｅ  Ｃｉｔｙ  Ｔｅｘｔｉｌｅｓ（Ｐｏｒｔｌａｎｄ，ＯＲ））としたことを除いて実施例１に記載したように３層布帛構造体を作製した。
【００３９】
実施例３
両方の外層をナイロントリコット布（Ｒｏｓｅ  Ｃｉｔｙ  Ｔｅｘｔｉｌｅｓより入手可能）としたことを除いて実施例１に記載したように３層布帛構造体を作製した。
【００４０】
実施例４
最初の層をナイロントリコットとし、最後の層を７０デニール、６０ｇｓｍのＤＷＲナイロンタフタ布（Ｒｏｓｅ  Ｃｉｔｙ  Ｔｅｘｔｉｌｅｓ）としたことを除いて実施例１に記載したように３層布帛構造体を作製した。
【００４１】
実施例５
ナイロン織布を、溶剤系反応性ウレタン接着剤を用いてナノウェブに積層することにより２層布帛構造体を作製したことを除いて実施例１に記載したように実施した。被覆率が４５％の点状パターンを有するグラビアロールを用いて、アプリケーターの圧力を２７６ｋＰａ（ゲージ）、ラインスピードを２．９ｍｐｍとして接着剤を適用した。次いで、この２層構造体をナイロントリコットのさらなる層に同じ工程で積層することによってタフタ／ナイロンナノウェブ／トリコットの３層構造にした。
【００４２】
実施例６
実施例６は、タフタ／ナノウェブ／タフタの超音波積層体とした。５１ｇｓｍのナイロンタフタ布および坪量が１１ｇｓｍ（グラム毎平方メートル）であり平均繊維径が４３０ｎｍであるナイロン６，６から作製されたナノウェブおよびもう１つのタフタの層から３層構造体を作製した。３層を揃えてＢｅｃｋｍａｎｎ  Ｃｏｎｖｅｒｔｉｎｇ（Ａｍｓｔｅｒｄａｍ，ＮＹ）で超音波接着させた。使用したパターンは点状パターンである。
【００４３】
実施例７
実施例７においては、タフタ／ナノウェブ／トリコットを実施例６に記載したように構成して超音波積層した。坪量が３６ｇｓｍのトリコットを使用した。
【００４４】
比較例−市販の対照品
Ｐｒｅｃｉｓｉｏｎ  Ｆａｂｒｉｃｓ  Ｇｒｏｕｐ（Ｇｒｅｅｎｓｂｏｒｏ，ＮＣ）より入手可能な市販の１０２ｇｓｍの防塵静電気放電（ＥＳＤ）布帛。
【００４５】
表１
0005615713.tif 000002
【００４６】
層の外面が同種のものである布帛試料（１、３、６）はいずれも洗濯後のバリア性能を維持するのに有効である。しかしながら、非対称構造の溶剤積層（実施例５）も洗浄後に効果が見られた。
【００４７】
様々な特定の実施形態に関し本発明を説明してきたが、様々な変更が本開示内容から明らかであり、以下に示す特許請求の範囲に包含されることが意図されている。
次に、本発明の態様を示す。
1.  第１布帛と第２布帛との間に対面する関係で並べられたナノウェブを含む防塵衣服であって、前記衣服の通気性が少なくとも１．０ｃｍ3・秒-1・ｃｍ-2であり、０．５ミクロンの粒子濾過効率が１回洗浄後に少なくとも９０％であり、かつ２５回洗浄後に少なくとも５０％である衣服。
2.  前記第１および第２布帛が、独立して、タフタ、トリコット、またはリップストップである上記１に記載の衣服。
3.  前記第１または第２布帛の一方または両方がＥＳＤ布帛である上記１に記載の衣服。
4.  前記ナノウェブの坪量が２〜５０ｇｓｍである上記１に記載の衣服。
5.  前記ナノウェブが前記布帛に結合されている上記１に記載の衣服。
6.  前記ナノウェブが、前記第１または第２布帛の一方に結合されたスクリムに結合されている上記１に記載の衣服。
7.  前記ナノウェブがスクリム上に直接紡糸されており、前記スクリムとナノウェブとを合わせた構造体が前記第１布帛と第２布帛との間に結合されている上記１に記載の衣服。
8.  前記第１および第２布帛が、接着剤結合、溶剤接着、および超音波接着からなる群から選択される方法によって前記ナノウェブに独立して結合されている上記５に記載の衣服。